(57)【要約】【課題】ＣＴＯＤ特性に優れた高強度溶接金属を得ることを目的とする。【解決手段】質量％で、Ｃ：０．０２〜０．１２％、Ｓｉ：０．１０〜０．９０％、Ｍｎ：１．０〜２．０％、Ｃｕ：０．１２％以下（０％を含む）、Ｎｉ：１．０〜３．５％、Ｃｒ：１．０％（０％を含まない）及びＭｏ：０．５〜１．５％から選ばれる少なくとも１種、Ｃａ：０．００５％以下（０％を含む）、Ｔｉ：０．００５０％以下（０％を含む）、Ａｌ：０．００５〜０．０５０％、及びＯ：０．０１０〜０．０５０％を含有し、残部がＦｅ及び不可避的不純物からなる溶接金属であって、前記溶接金属中の、Ａｌ含有酸化物の平均円相当径が０．５〜１．０μｍであり、前記Ａｌ含有酸化物の個数密度が０．００５〜０．０１５（／μｍ２）であり、下記（１）式を満足することを特徴とする、高強度溶接金属。  ０．４０≦［Ｃ］＋[Ｓｉ]／２４＋［Ｍｎ］／６＋［Ｎｉ］／４０＋［Ｃｒ］／５＋［Ｍｏ］／４≦０．７０  ・・・（１）  （但し、［  ］は各元素の含有量（質量％）を意味する。）【選択図】なし【特許請求の範囲】
【請求項１】
質量％で、
Ｃ：０．０２〜０．１２％、
Ｓｉ：０．１０〜０．９０％、
Ｍｎ：１．０〜２．０％、
Ｃｕ：０．１２％以下（０％を含む）、
Ｎｉ：１．０〜３．５％、
Ｃｒ：１．０％（０％を含まない）及びＭｏ：０．５〜１．５％から選ばれる少なくとも１種、
Ｃａ：０．００５％（０％を含む）、
Ｔｉ：０．００５０％（０％を含む）、
Ａｌ：０．００５〜０．０５０％、及び
Ｏ：０．０１０〜０．０５０％を含有し、
残部がＦｅ及び不可避不純物からなる溶接金属であって、
前記溶接金属中の、Ａｌ含有酸化物の平均円相当径が０．５〜１．０μｍであり、前記Ａｌ含有酸化物の個数密度が０．００５〜０．０１５（／μｍ２）であり、
下記（１）式
０．４０≦［Ｃ］＋[Ｓｉ]／２４＋［Ｍｎ］／６＋［Ｎｉ］／４０＋［Ｃｒ］／５＋［Ｍｏ］／４≦０．７０  ・・・（１）
（但し、［  ］は各元素の含有量（質量％）を意味する。）
を満足することを特徴とする、高強度溶接金属。
【請求項２】
前記Ａｌ含有酸化物は、Ａｌを原子数％で５原子％以上の割合で含むことを特徴とする、請求項１に記載の高強度溶接金属。
【請求項３】
前記Ａｌ含有酸化物は、Ｓｉを含み、ＡｌとＳｉとの原子数割合がＡｌ＞Ｓｉなる関係を満足することを特徴とする、請求項２に記載の高強度溶接金属。
【発明の詳細な説明】
【技術分野】
【０００１】
本発明は高強度溶接金属に関するものであり、より詳細には靭性の評価基準の中でも特にＣＴＯＤ（Ｃｒａｃｋ  Ｔｉｐ  Ｏｐｅｎｉｎｇ  Ｄｉｓｐｌａｃｅｍｅｎｔ、亀裂先端開口変位量）特性に優れた高強度溶接金属に関するものである。
【背景技術】
【０００２】
近年、海洋構造物は大型化および寒冷地化が進み、海洋構造物に用いられる鋼板および溶接部には更なる高強度および高靭性が求められている。海洋構造物に求められる靭性は、特に亀裂先端開口変位量（以下、「ＣＴＯＤ」という場合がある）特性と呼ばれる特性であり、当該ＣＴＯＤ特性に優れ、引張強度が７８０ＭＰａ以上の溶接金属が求められている。
【０００３】
ＣＴＯＤ特性とは、欠陥が存在する構造物の破壊靭性を評価する指標の一つであり、亀裂が急速に進展する直前のＣＴＯＤ値をＣＴＯＤ試験で測定することによって算出される。従来のＶノッチシャルピー衝撃試験のような小型の試験では良好な結果を示しても、大型構造物の溶接継手のＣＴＯＤ試験では必ずしも良好な破壊靭性値を示すとは限らない。
【０００４】
亀裂等の欠陥が存在する場合、負荷中に発生するボイドが連結することにより破壊が進展することが知られており、従来はボイドの発生源である介在物（主に酸化物）を微細に分散させた上で、結晶粒を微細化させＣＴＯＤ特性を向上させる試みがなされている。
【０００５】
例えば、特許文献１では、溶接継手中のＯ（酸素）量とＴｉ量とを調整し、Ｏ量を２０ｐｐｍ以上として微細なＴｉ酸化物を所定以上確保するとともに、Ｏ量は多くても７０ｐｐｍ程度として粗大な（粒径２．０μｍ以上）酸化物の量を抑制することによって電子ビーム溶接継手のＣＴＯＤ特性を向上させている。特許文献１では粗大な酸化物を抑制するために溶接継手に含有される酸素は多くても７０ｐｐｍ程度である。酸素は溶接前の溶接材料では酸化物として存在しており、溶接後の酸素を過度に抑制することは、そのほかの溶接金属成分の設計にも影響を及ぼし、成分設計の自由度を抑制することになる。
【０００６】
また、特許文献２では、溶接継手のＮｉ量を４％超にするとともに、溶接金属部の硬さを母材部の硬さの所定以上にすることによって、破壊靭性値を向上させる技術が開示されている。しかし、Ｎｉの多量添加はコスト増加を招く。
【先行技術文献】
【特許文献】
【０００７】
【特許文献１】特開２００８−８８５０４号公報
【特許文献２】特開２００８−８７０３４号公報
【発明の概要】
【発明が解決しようとする課題】
【０００８】
本発明は、上記した課題に鑑みてなされた溶接金属であって、ＣＴＯＤ特性に優れた高強度溶接金属を得ることを目的とする。
【課題を解決するための手段】
【０００９】
上記課題を達成した本発明は、
質量％で、
Ｃ：０．０２〜０．１２％、
Ｓｉ：０．１０〜０．９０％、
Ｍｎ：１．０〜２．０％、
Ｃｕ：０．１２％以下（０％を含む）、
Ｎｉ：１．０〜３．５％、
Ｃｒ：１．０％（０％を含まない）及びＭｏ：０．５〜１．５％から選ばれる少なくとも１種、
Ｃａ：０．００５％以下（０％を含む）、
Ｔｉ：０．００５０％以下（０％を含む）、
Ａｌ：０．００５〜０．０５０％、及び
Ｏ：０．０１０〜０．０５０％を含有し
残部がＦｅ及び不可避不純物からなる溶接金属であって、
前記溶接金属中の、Ａｌ含有酸化物の平均円相当径が０．５〜１．０μｍであり、前記Ａｌ含有酸化物の個数密度が０．００５〜０．０１５（／μｍ２）であり、
下記（１）式
０．４０≦［Ｃ］＋[Ｓｉ]／２４＋［Ｍｎ］／６＋［Ｎｉ］／４０＋［Ｃｒ］／５＋［Ｍｏ］／４≦０．７０  ・・・（１）
（但し、［  ］は各元素の含有量（質量％）を意味する。）
を満足することを特徴とする、高強度溶接金属に関する。
【発明の効果】
【００１０】
本発明によれば、溶接金属の化学成分の中でも特にＡｌ、Ｔｉ、およびＯ（酸素）の含有量を適切に制御するとともに、Ａｌ含有酸化物の平均円相当径と個数密度とを所定範囲に制御しているため、不安定な脆性亀裂の進展を抑制することができる。このため、安定した延性亀裂の進展を促進し、ＣＴＯＤ特性を向上させることができる。さらに溶接金属の化学成分の個別の含有量とともにＣ、Ｍｎ、Ｃｕ、Ｎｉ、Ｃｒ、Ｍｏの含有量を相互に制御しているため高強度を達成することができる。
【図面の簡単な説明】
【００１１】
【図１】図１は、Ｔｉ、Ｓｉ，Ｍｇ、ＣａおよびＡｌの各種元素の酸化物とマトリックス（溶接金属）との付着仕事の大きさを示すグラフである。
【図２】図２は実施例において用いた母材鋼板の開先形状および溶接の積層要領を示した図である。
【図３Ａ】図３Ａは実施例における引張試験片の採取位置を示した図である。
【図３Ｂ】図３Ｂは実施例におけるＣＴＯＤ試験片の採取位置を示した図である。
【図４Ａ】図４Ａは、ＣＴＯＤ試験片に破壊が生じる過程を示す図である。
【図４Ｂ】図４Ｂは、き裂の開き量（ｍｍ）と押し込み荷重（ｋＮ）との関係を示すグラフである。
【発明を実施するための形態】
【００１２】
本発明者らは、溶接金属のＣＴＯＤ特性を向上させるため、ＣＴＯＤ試験における亀裂進展のメカニズムについて詳細に検討した。ＣＴＯＤ試験では、延性亀裂が安定して成長し、ある限界に達すると一気に進展して破壊に至るが、亀裂の成長過程では亀裂先端に高いひずみおよび応力が発生する。この亀裂先端での歪みおよび応力が低いほど一気に進展する不安定な脆性亀裂は成長しにくく、安定して進展する延性亀裂が成長しＣＴＯＤ特性も高くなる。
【００１３】
従来は、介在物に起因するボイドが連結することによって破壊が進展し、介在物の存在はＣＴＯＤ特性を劣化させるものと考えられており、上記した特許文献１に開示されているように、粗大な（粒径２．０μｍ以上）介在物を抑制し、さらに微細な酸化物を所定以上確保して組織を微細化することによってＣＴＯＤ特性を向上させていた。
【００１４】
しかし、本発明者らが検討した結果、ある程度の大きさの介在物を適切に分散させてボイドを積極的に形成させれば、安定した延性亀裂を成長させることができ、却ってＣＴＯＤ特性を向上させることができること、このようなＣＴＯＤ特性の向上に有効な酸化物はＡｌを含有する酸化物であることを見出し、本発明を完成した。
【００１５】
すなわち溶接金属中に介在物が存在する場合、負荷がかかることによって介在物とマトリックスとの界面（以下、単に「介在物界面」という場合がある。）で剥離が起こり、ボイドが発生するが、亀裂先端付近にボイドを発生させると、ボイドにも歪みおよび応力が発生することとなる。この亀裂先端付近のボイドに発生する歪みおよび応力は、亀裂先端に発生していた歪みおよび応力が分散したものであり、本発明者らはボイドの大きさと量とを適切に調整すれば亀裂先端の歪みおよび応力を効率的に分散させることができ、亀裂先端の歪みおよび応力を低減することが可能であると考えた。同時に、ボイドに発生する歪みおよび応力を適正に制御し、安定的に延性亀裂を発生・成長させることが可能であると考えた。
【００１６】
上記のように、亀裂先端付近で発生した歪みおよび応力をボイドに分散させることによって亀裂先端の歪みおよび応力を低減するためには、ＣＴＯＤ試験における負荷の初期に介在物界面が剥離し、ボイドを形成させる必要がある。そこで本発明者らは介在物界面のボイドの発生について、特に介在物界面での付着仕事の観点から検討した。ここで、付着仕事とは、液相のマトリックス中に固相の介在物が存在している状態において、マトリックスと介在物とを付着させるのに必要なエネルギーのことであり、この付着仕事が小さいほど、マトリックスが固まった後に介在物界面の接着力が小さくなり剥離しやすくなるものと考えた。
【００１７】
本発明者らは、介在物の中でも酸化物に着目し、酸化物の形成能の高いＴｉ、Ｓｉ、Ｍｇ、ＣａおよびＡｌという元素についてこれらの酸化物の付着仕事について検討した。
【００１８】
図１に、Ｔｉ、Ｓｉ、Ｍｇ、ＣａおよびＡｌの各種元素の酸化物とマトリックス（溶接金属）との付着仕事の大きさを示す。付着仕事は、「Ｂ．Ｊ．Ｋｅｅｎｅ,  Ｃｏｎｔａｃｔ  ａｎｇｌｅｓ  ａｎｄ  ｗｏｒｋ  ｏｆ  ａｄｈｅｓｉｏｎ  ｂｅｔｗｅｅｎ  ｇｅｒｒｏｕｓ  ｍｅｌｔｓ  ａｎｄ  ｎｏｎ−ｍｅｔａｌｌｉｃ  ｓｏｌｉｄｓ、Ｓｌａｇ  ａｔｌａｓ、２ｎｄ  ｅｄｉｔｉｏｎ（１９９５）,  ｐｐ．５１３−５３９」に示される値を用いた。また、各種元素の酸化物とマトリックスとの間の接触角θは、「サムソノフ監修、最新酸化物便覧、物理化学性質、日ソ通信社（１９７８）」に示される値を用いた。
【００１９】
図１によれば、Ｔｉ、Ｓｉ、Ｍｇ、ＣａおよびＡｌの元素の中で、Ａｌ酸化物（Ａｌ２Ｏ３）の付着仕事が最も小さく、Ｔｉ酸化物（ＴｉＯ２）、Ｓｉ酸化物（ＳｉＯ２）の付着仕事が１０００ｍＪｍ−２を超え非常に大きいことが分かる。すなわち、Ａｌ酸化物がマトリックスとの界面で最も剥離しやすく、ボイドを形成しやすいことが分かる。
【００２０】
また、介在物界面での剥離は、介在物とマトリックスの強度差の影響も受けると考えられ、該強度差が大きいほど介在物界面の応力集中が大きくなるため、介在物界面が剥離しやすく、ボイドが発生しやすくなる。Ａｌ含有酸化物は、通常、鋼の２倍程度の縦弾性係数を有しており、マトリックスとの強度差も極めて大きく、このような観点からも界面からのボイド発生が起こりやすい介在物であると言える。
【００２１】
さらに、上述したように亀裂先端の歪みおよび応力を効率的に分散させるためには、適切なサイズのボイドを適正な個数形成させることが必要である。なぜなら、ボイドのサイズが小さすぎると、亀裂先端の歪みおよび応力を効率的に分散させることができず、一方ボイドのサイズが大きすぎると、亀裂先端付近に発生する歪みおよび応力の総量が大きくなり、亀裂先端の歪みおよび応力も大きくなってしまうためである。本発明者らの検討によれば、Ａｌ含有酸化物は適切なサイズのボイド形成に有用であり、このようなボイドのサイズ観点からもＡｌ含有酸化物は有効であることが分かった。
【００２２】
本発明においてＡｌ含有酸化物とは、ＥＰＭＡ（電子線マイクロアナライザ）で元素分析を行った際に、ＡｌとＯ（酸素）とのピークが検出されるものを言い、Ａｌ以外の他の元素が含まれる複合酸化物であってもよい。但し、後述するように本発明では酸化物を形成する元素（Ｔｉ、Ｃａ、Ｍｇなど）が少量に抑えられているため、本発明におけるＡｌ含有酸化物は、好ましくは、原子数％で５％以上のＡｌを含むＡｌの単独酸化物であるか、または原子数％で５％以上のＡｌを含みなおかつＳｉを含有する複合酸化物である。
【００２３】
ここで、Ｓｉ酸化物は付着仕事が大きく、界面がＡｌ酸化物に比べ剥離しにくいため、ＡｌとＳｉとの複合酸化物は、Ａｌの単独酸化物に比べ界面が剥離しにくくなる。これに対し、本発明者の検討の結果、酸化物中のＡｌとＳｉとの原子数割合がＡｌ＞Ｓｉであれば、界面は十分に剥離しやすくなり、ボイドが発生しやすくなるため好ましいことが分かった。
【００２４】
ここで、本発明の溶接金属におけるＡｌ含有酸化物は、平均円相当径が０．５μｍ以上、好ましくは０．６μｍ以上であり、また、１．０μｍ以下、好ましくは０．７５μｍ以下のものである。このようなサイズのＡｌ含有酸化物とマトリックスとの界面に形成されるボイドは、周辺のマクロな変形によってＡｌ含有酸化物のサイズより大きくなり、そのサイズはＡｌ含有酸化物の面積のおよそ４倍の値となることが本発明者らの検討により明らかとなっており、このようなサイズのボイドが亀裂先端の歪みを分散させて低減するのに有効である。なお、Ａｌ含有酸化物の平均円相当径の測定方法は、後述の実施例の欄において詳述する。
【００２５】
また、本発明の溶接金属において、ボイドによって亀裂先端の歪みを低減するという効果を有効に発揮させるために、Ａｌ含有酸化物の個数密度は０．００５（／μｍ２）以上、好ましくは０．００８（／μｍ２）以上であり、また、０．０１５（／μｍ２）以下、好ましくは０．０１３（／μｍ２）以下である。Ａｌ含有酸化物の個数密度が少なすぎると、歪みを分散させる効果が十分でなく、一方、該個数密度が多すぎると亀裂先端付近の歪みの総量が大きくなってしまうためである。なお、Ａｌ含有酸化物の個数密度の測定方法は、後述の実施例の欄において詳述する。
【００２６】
次に、本発明の溶接金属の化学成分について以下に説明する。本発明では、上述したＡｌ含有酸化物を所定量形成させ、かつ引張強度が７８０ＭＰａ以上である溶接金属を得るため、特に溶接金属中の強脱酸元素量（Ｔｉ、Ａｌ）と酸素との含有量、および強度への影響の大きい元素の含有量（Ｃ、Ｍｎ、Ｃｕ、Ｎｉ、Ｃｒ、Ｍｏ）を相互に調整している点に特徴を有している。
【００２７】
なお、以下に示す化学成分の含有量は、特段の記載がない限りにおいて、全て質量％を意味するものである。また、本明細書において、質量を基準とする百分率（質量％）は、重量を基準とする百分率（重量％）と同義である。
【００２８】
Ｃ：０．０２〜０．１２％
Ｃは、溶接金属の強度を確保するためには欠くことのできない元素である。そこでＣ量を０．０２％以上と定めた。Ｃ量は、好ましくは０．０３％以上であり、より好ましくは０．０５％以上である。一方、Ｃ量が過剰になると硬質組織が生成することによって靭性が劣化する。そこでＣ量は０．１２％以下と定めた。Ｃ量は、好ましくは０．１０％以下であり、より好ましくは０．０６１％以下である。
【００２９】
Ｓｉ：０．１０〜０．９０％
Ｓｉは、脱酸元素であり、溶接金属を清浄にする作用を有し、また溶接金属中に歩留まった場合は、固溶強化により溶接金属を強化する作用を有する。そこでＳｉ量は０．１０％以上と定めた。Ｓｉ量は、好ましくは０．１９％以上であり、より好ましくは０．３０％以上である。一方、Ｓｉ量が過剰になると、酸化物中に過剰にＳｉが含まれると同時に酸化物中のＡｌ量が減少するようになり、Ａｌ含有酸化物の付着仕事が低下して、該酸化物と溶接金属の界面とが剥離しにくくなる。その結果、ボイドが発生しにくくなり、ＣＴＯＤ特性が低下する。また、溶接金属の強度が上昇しすぎたり、硬質組織が生成したりすることによって靭性が低下しやすくなる。そこでＳｉ量は０．９０％以下と定めた。Ｓｉ量は、好ましくは０．７０％以下であり、より好ましくは０．６８％以下であり、さらに好ましくは０．６０％以下である。
【００３０】
Ｍｎ：１．０〜２．０％
Ｍｎは、組織を微細化することによって溶接金属の強度および靭性を確保する作用を有する。そこでＭｎ量は１．０％以上と定めた。Ｍｎ量は、好ましくは１．２％以上であり、より好ましくは１．３％以上である。一方、Ｍｎ量が過剰になると、焼入れ性が増大しすぎることによって靭性が劣化する。そこでＭｎ量は２．０％以下と定めた。Ｍｎ量は、好ましくは１．９％以下であり、より好ましくは１．８％以下である。
【００３１】
Ｃｕ：０．１２％以下（０％を含む）
Ｃｕは強度および靭性を確保するのに有効な元素であるが、一般的によく用いられる被覆アーク溶接などの場合は、ほかの元素で強度を高めているため、Ｃｕが過剰になると強度が高くなりすぎる。そこで、Ｃｕ量は０．１２％以下、好ましくは０．０７％以下、より好ましくは０．０６％以下と定めた。一方、Ｃｕは含有させなくてもよいが、含有させる場合のＣｕ量の下限は、例えば０．０４％である。
【００３２】
Ｎｉ：１．０〜３．５％
Ｎｉは強度および靭性を確保するのに有効な元素である。そこでＮｉ量は１．０％以上と定めた。Ｎｉ量は、好ましくは１．３％以上であり、より好ましくは１．５％以上であり、特に好ましくは２．４％以上である。一方、Ｎｉは過剰になると焼入れ性が増大しすぎることによって靭性が劣化する。そこで、Ｎｉ量は３．５％以下と定めた。Ｎｉ量は、好ましくは２．５％以下である。
【００３３】
Ｃｒ：１．０％以下（０％を含まない）及びＭｏ：０．５〜１．５％から選ばれる少なくとも１種
ＣｒおよびＭｏは、いずれも強度を確保するのに有効な元素である。このような作用を有効に発揮させるためには、Ｃｒ量は０％よりも多ければよいが、０．０７％以上とすることが好ましく、０．１５％以上とすることがより好ましい。Ｍｏ量は０．５％以上であり、好ましくは０．６％以上である。
【００３４】
一方、ＣｒおよびＭｏは、いずれも過剰になると焼入れ性が増大しすぎることによって靭性が劣化する。そこで、Ｃｒ量は１．０％以下とし、Ｍｏ量は１．５％以下とする。Ｃｒ量は、好ましくは０．８％以下であり、より好ましくは０．６％以下であり、さらに好ましくは０．２％以下である。Ｍｏ量は、好ましくは１．３％以下であり、より好ましくは１．０％以下であり、さらに好ましくは０．７７％以下である。なお、ＣｒおよびＭｏは、それぞれ単独で含有されていても良いし、両方同時に含有されていてもよい。
【００３５】
Ｃａ：０．００５％以下（０％を含む）
Ｃａは、強脱酸元素であり、脱酸作用により溶接金属を清浄にする作用を有する。このような作用を有効に発揮させるためには０．００２％以上とすることが好ましく、より好ましくは０．００３％以上である。また、Ｃａは溶接金属との界面の付着仕事が小さい酸化物を形成させるが、Ｃａ量が過剰になってＣａ系酸化物が多くなると、上記したＡｌ含有酸化物を確保することができない。そこで、Ｃａ量は０．００５％以下と定めた。Ｃａ量は、より好ましくは０．００４％以下である。また、Ｃａ量は０％であってもよい。
【００３６】
Ｔｉ：０．００５０％以下（０％を含む）
Ｔｉは、脱酸作用により溶接金属を清浄にする作用を有する。このような作用を有効に発揮させるためには、Ｔｉ量は０．０００５％以上が好ましく、より好ましくは０．００１０％以上であり、さらに好ましくは０．００２０％以上である。一方、Ｔｉの酸化物はマトリックスとの付着仕事が大きく、界面で剥離しにくいため、上記したような亀裂先端の歪みを低減させる効果が少なく、Ｔｉ量が多くなると所望のＡｌ含有酸化物を確保することができない。従って、Ｔｉ量は０．００５０％以下と定めた。Ｔｉ量は、好ましくは０．００４０％以下であり、より好ましくは０．００３０％以下である。なお、上述したＡｌ含有酸化物の確保の観点からは０％であってもよい。
【００３７】
Ａｌ：０．００５〜０．０５０％
Ａｌは、強脱酸元素であり脱酸作用により溶接金属を清浄にする作用を有する。また、上述した通り、界面剥離しやすい優れた酸化物系介在物を生成するため、ＣＴＯＤ試験時にボイドが発生しやすく、亀裂先端の歪みを該ボイドに分散させることができ、ＣＴＯＤ特性を向上させることができる。そこでＡｌ量は０．００５％以上と定めた。Ａｌ量は、好ましくは０．００８％以上であり、より好ましくは０．０１０％以上であり、さらに好ましくは０．０２０％以上である。一方、Ａｌ量が過剰になると、Ａｌ含有酸化物の個数密度が増加しすぎて却ってＣＴＯＤ特性が劣化する。そこでＡｌ量は０．０５０％以下と定めた。Ａｌ量は、好ましくは０．０４６％以下であり、より好ましくは０．０４０％以下であり、さらに好ましくは０．０３０％以下である。
【００３８】
Ｏ：０．０１０〜０．０５０％
Ｏは、Ａｌ含有酸化物を適量形成させるために必要な元素である。そこでＯ量は０．０１０％以上と定めた。Ｏ量は、好ましくは０．０１５％以上であり、より好ましくは０．０２０％以上である。一方、Ｏ量が過剰になると酸化物の量が過剰となってＣＴＯＤ特性が劣化する。そこで、Ｏ量は０．０５０％以下と定めた。Ｏ量は、好ましくは０．０４５％以下であり、より好ましくは０．０４０％以下である。
【００３９】
本発明の溶接金属の化学成分は上記の通りであり、残部は実質的に鉄（Ｆｅ）である。但し、原料、資材、製造設備等の状況によって持ち込まれる不可避不純物が溶接金属中に持ち込まれることは当然に許容される。
【００４０】
さらに、上記した化学成分のうち、Ｃ、Ｍｎ、Ｃｕ、Ｎｉ、Ｃｒ、Ｍｏの各量は下記（１）式を満たすことが重要である。
０．４０≦［Ｃ］＋[Ｓｉ]／２４＋［Ｍｎ］／６＋［Ｎｉ］／４０＋［Ｃｒ］／５＋［Ｍｏ］／４≦０．７０  ・・・（１）
【００４１】
上記（１）式は、各元素の含有量と強度の関係から、実験的に算出された式である。上記（１）式に含有される各元素は、溶接金属の強度に影響する元素であり、［Ｃ］＋[Ｓｉ]／２４＋［Ｍｎ］／６＋［Ｎｉ］／４０＋［Ｃｒ］／５＋［Ｍｏ］／４の値（以下、Ｘ値と呼ぶ。）を０．４０以上とすることによって溶接金属の強度を向上（７８０ＭＰａ以上）させることができる。一方、Ｘ値が０．７０を超えると溶接金属の強度が高くなりすぎることによって靭性が劣化する。なお、上記（１）式を計算するに際して、含有されない元素がある場合は、その含有量を０として計算すればよい。
【００４２】
なお、上述した[  ]は各元素の含有量（質量％）を意味するものである。
【００４３】
本発明の溶接金属は、用いる被覆アーク溶接棒等の溶接材料の組成、母材の組成、及び溶接条件等を、それぞれのバランスを考慮しながら適宜調整して溶接を行うことにより得ることができる。
本発明の溶接金属を得るための溶接材料として、例えば被覆アーク溶接を想定すると以下の組成を有する被覆アーク溶接棒を用いることができる。
【００４４】
具体的には、質量％において、Ｃ：０．００５〜０．００８％、Ｓｉ：０．５〜０．９％、ＳｉＯ２：２．７〜２．９％、Ｍｎ：１．４〜１．６％、Ｃｕ：０．０１％以下、Ｎｉ：１．７〜２．１％、Ｃｒ：０．０１％以下、Ｍｏ：０．４〜０．６％、ＣａＣＯ３：９．０〜９．３％、Ｔｉ：０．００１％以下、Ａｌ：０．２０〜０．４０％、Ａｌ２Ｏ３：０．１２０〜０．１３０％を含有し、残部は鉄および不可避不純物である。
【００４５】
また、アーク安定剤およびスラグ生成剤としては、一般的な石灰等の金属炭酸塩、蛍石等の金属フッ化物、アルミナ及びルチール等の酸化物、Ｍｇ、鉄粉、アルカリ成分等を必要に応じて添加することができる。さらに、固着剤としては、珪酸ソーダ又は珪酸カリを含有する水ガラスを使用することができる。
【００４６】
被覆アーク溶接棒の被覆剤の被覆率は特に規定されるものではないが、２２〜４５質量％とすることが好ましい。被覆率は「被覆剤の質量／溶接棒全質量×１００」により算出される。被覆剤の被覆率が２２質量％以上であれば、溶融プールのシールド不足となりにくく、溶接金属中のＮ量及び拡散性水素量が低下しやすくなる。そのため、溶接金属の靭性及び耐割れ性が向上しやすい。一方、被覆率が４５質量％以下であれば、アークがより安定しやすくなる。なお、ここでの被覆率は、焼成後の棒全体における被覆剤の割合である。
【００４７】
母材鋼板としては、例えばＡＳＴＭ規格  Ａ５１７鋼板などを用いることができる。
【実施例】
【００４８】
以下、実施例を挙げて本発明をより具体的に説明するが、本発明はもとより下記実施例により制限を受けるものではなく、前・後記の趣旨に適合し得る範囲で適当に変更を加えて実施することも勿論可能であり、それらはいずれも本発明の技術的範囲に包含される。
【００４９】
実施例として被覆アーク溶接により得られる溶接金属について説明する。表１に示す化学成分組成を有する被覆溶接棒と、図２に示す（単位はｍｍ）開先形状の母材鋼板を用い、以下の溶接条件によって溶接を行った。溶接は、図２に示す積層要領で行った。なお、母材鋼板には、質量％で、Ｃ：０．１２％、Ｓｉ：０．２４％、Ｍｎ：０．７９％、Ｐ：０．００５％、Ｓ:０．００３％、Ｃｕ：０．２１％、Ｎｉ：０．７９％、Ｃｒ：０．４９％、Ｍｏ：０．４５％、Ｖ：０．０４０％、Ｂ：０．０００７％を含有し、残部が鉄および不可避不純物である鋼板を用いた。
【００５０】
（溶接条件）
電流      ：１３０Ａ
電圧      ：２２〜２３Ｖ
入熱量    ：２．５ｋＪ／ｍｍ
予熱温度およびパス間温度：９０〜１１０℃
【００５１】
【表１】
2018034174.tif 000002
【００５２】
（１）溶接金属の組成
得られた溶接金属の組成を表２に示す。また、下記式であらわされるＸ値を算出し、表２にあわせて示す。
Ｘ値＝［Ｃ］＋[Ｓｉ]／２４＋［Ｍｎ］／６＋［Ｎｉ］／４０＋［Ｃｒ］／５＋［Ｍｏ］／４
（但し、［  ］は各元素の含有量（質量％）を意味する。）
【００５３】
（２）試験片の作製
図３Ａに示す位置から、ＪＩＳ  Ｚ２２０１号のＡ１号試験片を採取し、ＪＩＳ  Ｚ２２４１に従って溶接金属の引張試験を行った。また、図３Ｂに示す位置からＷＥＳ１１０８号（日本溶接協会規格）に準拠してＣＴＯＤ試験片を採取し、−４０℃でＣＴＯＤ値を測定した。
【００５４】
本実施例では、引張強度（ＴＳ）、およびＣＴＯＤ値について、それぞれ７８０ＭＰａ以上９５０ＭＰａ以下、０．１０ｍｍ以上であり、なおかつＣＴＯＤにおいては試験中の荷重が最大値に達するまで脆性亀裂が発生・成長しない破壊を安定破壊として合格とし、荷重が最大値に達するまで脆性亀裂が発生・成長する破壊を不安定破壊として不合格とした。
安定破壊と不安定破壊については、具体的には、以下のようにして判断した。図４Ａに、ＣＴＯＤ試験片に破壊が発生する過程を示す。また、図４Ｂには、き裂の開き量（ｍｍ）と押し込み荷重（ｋＮ）との関係を示す。そして、延性破壊したものと、最大荷重まで延性破壊し、その後に脆性破壊したものを安定破壊として評価し、最大荷重までに脆性破壊したものを不安定破壊と評価した。
【００５５】
（３）Ａｌ含有酸化物の測定
上記引張試験片の採取位置と同一部位の、１００μｍ×１００μｍの領域を、電子線マイクロプローブＸ線分析装置を用いて倍率１０００倍で観察し、得られた画像を画像解析してＡｌ含有酸化物の平均円相当径（μｍ）および個数密度（／μｍ２）を測定した。Ａｌ含有酸化物の判別については、前記領域にて観察された酸化物のうち、アルミと酸素とを含有することが確認されたものをＡｌ含有酸化物と判断した。さらに、前記領域にて観察されたＡｌ含有酸化物を、ＥＤＸで分析し、ＥＤＸの分析結果からＡｌ含有酸化物中のＡｌの原子数％を測定した。ＥＤＸの分析対象元素は、Ｃ、Ｓｉ、Ｍｎ、Ｎｉ、Ｃｒ、Ｍｏ、Ｃａ、Ａｌ、Ｔｉ、Ｃｕ、Ｏ（酸素）とし、Ａｌ含有酸化物中のＡｌの原子数％は、分析対象元素の合計を１００％に規格化したときのＡｌの原子数％である。なお、観察にあたって、長径が０．１μｍ未満のサイズの介在物はＥＰＭＡでの分析が困難であるため測定対象から除外した。
【００５６】
【表２】
2018034174.tif 000003
【００５７】
試験Ｎｏ．１〜６は、溶接金属の化学成分、Ａｌ含有酸化物の平均円相当径、およびＡｌ含有酸化物の個数密度が本発明の要件を満たしているため、引張強度およびＣＴＯＤ値に優れ、なおかつ安定破壊する結果となった。
【００５８】
一方、試験Ｎｏ．７〜１４は、溶接金属の化学成分、Ａｌ含有酸化物の平均円相当径、およびＡｌ含有酸化物の個数密度の少なくともいずれかが本発明要件を外れたため、引張強度、ＣＴＯＤ値および破壊形態（安定破壊あるいは不安定破壊）の少なくともいずれかが劣る結果となった。
【００５９】
試験Ｎｏ．７は、Ｓｉ量が本発明の範囲より多かったため、ＣＴＯＤが劣化し、不安定破壊した。なお、試験Ｎｏ．７では、酸化物中のＳｉの原子数％がＡｌの原子数％よりも多くなっていた。
【００６０】
試験Ｎｏ．８は、Ｓｉ量が本発明の範囲より多かったため、ＣＴＯＤが劣化し、不安定破壊した。なお、試験Ｎｏ．７では、酸化物中のＳｉの原子数％がＡｌの原子数％よりも多くなっていた。また、酸化物中のＡｌの原子数％が１．２％と少なかった。
【００６１】
試験Ｎｏ．９は、Ａｌ及びＯ量が本発明の範囲より多かったために、Ａｌ含有酸化物の平均円相当径が大きくなり、またＡｌ含有酸化物の個数密度が大きくなり、不安定破壊した。
【００６２】
試験Ｎｏ．１０は、Ａｌ量が本発明の範囲より少なかったために、Ａｌ含有酸化物の平均円相当径が小さくなり、不安定破壊した。
【００６３】
試験Ｎｏ．１１は、Ｃａ及びＴｉ量が本発明の範囲より多かったために、ＣＴＯＤが劣化し、不安定破壊した。なお、酸化物中のＡｌの原子数％が１．２％と少なかった。
【００６４】
試験Ｎｏ．１２は、Ｏ量が本発明の範囲より少なかったために、Ａｌ含有酸化物の個数密度が小さくなり、ＣＴＯＤが劣化し、不安定破壊した。
【００６５】
試験Ｎｏ．１３は、Ｃ量が本発明の範囲より多く、式（１）が大きくなったため、引張強度が高くなり、ＣＴＯＤが劣化し、不安定破壊した。
【００６６】
試験Ｎｏ．１４は、Ｃ量およびＭｎ量が本発明の範囲より少なく、式（１）が小さくなったため、引張強度が小さくなった。
【００６７】
以上、本発明を上記具体例に基づいて詳細に説明したが、本発明は上記具体例に限定されるものではなく、本発明の範疇を逸脱しない限りにおいて、あらゆる変形や変更が可能である。
【図１】
2018034174.tif 000004
【図２】
2018034174.tif 000005
【図３Ａ】
2018034174.tif 000006
【図３Ｂ】
2018034174.tif 000007
【図４Ａ】
2018034174.tif 000008
【図４Ｂ】
2018034174.tif 000009